Composition de verre à base d'oxyde de tellure pour le scellement métal-verre-métal d’alliages ou de métaux ayant un coefficient de dilatation thermique supérieur à 16ppm/°C, ladite composition comprenant, avantageusement étant constituée par, en pourcentage molaire : - de 60,0 à 85,0 % deTeO 2 , avantageusement de 65,0 à 83,0 % ; - de 10,0 à 30,0 % de ZnO, avantageusement de 10,0 à 20,0 % ; - de 5,0 à 25,0% de Na 2 O , avantageusement de 8,0 à 20,0 %, - et les éventuelles impuretés inévitables ladite composition étant essentiellement exempte d'oxyde de plomb, d'oxyde de titane, d'oxyde de vanadium, d’oxyde de bismuth et d’oxyde de lanthane. Composition de verre selon la revendication 1, caractérisée en ce que l’alliage ou le métal ayant un coefficient de dilatation thermique supérieur à 16ppm/°C est choisi dans le groupe constitué par l'aluminium, les alliages d’aluminium, éventuellement nickelés, avantageusement un alliage aluminium magnésium ou aluminium magnésium silicium, éventuellement nickelés, les aciers inoxydables, le cuivre, les alliages de cuivre, éventuellement nickelés ou nickelés-dorés, avantageusement un alliage cuivre béryllium ou cuivre zinc, éventuellement nickelé ou nickelé-doré, et les alliages de métaux précieux, avantageusement un alliage or argent cuivre. Composition de verre selon l'une quelconque des revendications 1 ou 2, caractérisée en ce que son coefficient de dilatation thermique CTE est compris entre 17 ppm/°C et 20 ppm/°C. Composition de verre selon l'une quelconque des revendications 1 à 3, caractérisée en ce que sa température de transition vitreuse Tg est comprise entre 280°C et 285°C. Utilisation de la composition de verre selon l'une quelconque des revendications 1 à 4 pour le scellement métal-verre-métal : - du cuivre ou d'un alliage de cuivre ou d’un alliage de métaux précieux, avantageusement un alliage cuivre béryllium ou cuivre zinc ou or argent cuivre, le cuivre ou l’alliage de cuivre étant éventuellement nickelé ou nickelé-doré, avec - un alliage ou un métal ayant un coefficient de dilatation thermique supérieur à 16ppm/°C, en particulier autre que du cuivre ou qu'un alliage de cuivre ou qu’un alliage de métaux précieux. Utilisation selon la revendication 5, caractérisée en ce que l’alliage ou métal ayant un coefficient de dilatation thermique supérieur à 16ppm/°C autre que du cuivre ou qu'un alliage de cuivre ou qu’un alliage de métaux précieux est choisi dans le groupe constitué par l'aluminium, les alliages de l’aluminium, éventuellement nickelés, et les aciers inoxydables, avantageusement il s'agit d'un alliage d'aluminium, éventuellement nickelés, choisi dans le groupe constitué par un alliage aluminium magnésium silicium et un alliage aluminium magnésium, ou d’un acier inoxydable. Utilisation selon l'une quelconque des revendications 5 ou 6, caractérisé en ce que le scellement métal-verre-métal est effectué dans un connecteur, avantageusement un connecteur micro-D ou nano-D, en particulier nano-D, entre : - un contact en cuivre ou en alliage de cuivre ou en alliage de métaux précieux, le cuivre ou l’alliage de cuivre étant éventuellement nickelé ou nickelé-doré, et - un boîtier en alliage ou métal ayant un coefficient de dilatation thermique supérieur à 16ppm/°C, en particulier autre que du cuivre ou qu'un alliage de cuivre ou qu’un alliage de métaux précieux. Connecteur comprenant : - un contact en cuivre ou en alliage de cuivre ou en alliage de métaux précieux, avantageusement en alliage cuivre béryllium ou cuivre zinc ou or argent cuivre, le cuivre ou l’alliage de cuivre étant éventuellement nickelé ou nickelé-doré, - un boîtier en métal ou alliage ayant un coefficient de dilatation thermique supérieur à 16ppm/°C, en particulier autre que du cuivre ou qu'un alliage de cuivre ou qu’un alliage de métaux précieux, et - un matériau de scellement métal-verre-métal entre le contact et le boîtier, caractérisé en ce que le matériau de scellement est un verre à base d’oxyde de tellure ayant la composition telle que définie dans l'une quelconque des revendications 1 à 4. Connecteur selon la revendication 8, caractérisé en ce que l’alliage ou métal ayant un coefficient de dilatation thermique supérieur à 16ppm/°C est choisi dans le groupe constitué par l'aluminium, les alliages d'aluminium, éventuellement nickelé, et les aciers inoxydables, avantageusement il s'agit d'un alliage d'aluminium, éventuellement nickelé, choisi dans le groupe constitué par un alliage aluminium magnésium et un alliage aluminium magnésium silicium, ou d’un acier inoxydable. Connecteur selon l'une quelconque des revendications 8 ou 9, caractérisé en ce qu'il s'agit d'un connecteur micro-D ou nano-D, avantageusement d’un connecteur nano-D. Connecteur selon l'une quelconque des revendications 8 à 10, caractérisé en ce qu'il est hermétique avec un taux de fuite à l’hélium inférieur à 5X10 -12 mbar.l/s. Procédé de scellement métal-verre-métal d'un contact en cuivre ou en alliage de cuivre ou en alliage de métaux précieux, le cuivre ou l’alliage de cuivre étant éventuellement nickelé ou nickelé-doré, dans un boîtier en métal ou alliage ayant un coefficient de dilatation thermique supérieur à 16ppm/°C, en particulier autre que du cuivre ou qu'un alliage de cuivre ou qu’un alliage de métaux précieux, comprenant les étapes successives suivantes : -a) fourniture d'un contact en cuivre ou en alliage de cuivre ou en alliage de métaux précieux, le cuivre ou l’alliage de cuivre étant éventuellement nickelé ou nickelé-doré, et d'un boîtier en métal ou alliage ayant un coefficient de dilatation thermique supérieur à 16ppm/°C, en particulier autre que du cuivre ou qu'un alliage de cuivre ou qu’un alliage de métaux précieux ; -b) fourniture d'une préforme de verre à base d’oxyde de tellure ayant la composition telle que définie dans l'une quelconque des revendications 1 à 4 ; -c) mise en contact de la préforme avec le contact et avec le boîtier; -d) maintien du contact de l'ensemble contact - préforme - boîtier à l'aide d'un outillage adapté ; -e) chauffage de l’ensemble contact - préforme - boîtier à une température et pendant un temps suffisant pour obtenir le scellement métal-verre-métal; -f) récupération de l'ensemble ainsi scellé. Procédé selon la revendication 12, caractérisé en ce que la température de l’étape e) est comprise entre 300°C et 380°C. Procédé selon les revendications 12 ou 13, caractérisé en ce que la durée de l’étape e) est comprise entre 30 minutes et 200 minutes.